또한 , 카본 나노 튜브 선재 를 구성 하 는 카본 나노 튜브 의 전체 개수 에 대한 , 2 층 구조 또는 3 층 구조 를 갖 는 카본 나노 튜브 의 개수 의 합의 비율 이 90 ％ 이상 이 고 , 카본 나노 튜브 선재 를 구성 하 는 카본 나노 튜브 의 전체 개수 에 대한 , 2 층 구조 를 갖 는 카본 나노 튜브 의 개수 의 합의 비율 이 85 ％ 이상 이 고 , 카본 나노 튜브 선재 를 구성 하 는 카본 나노 튜브 의 개수 에 대한 , 최 내층 의 평균 직경 이 1 . 7 ㎚ 이하 인 카본 나노 튜브 의 개수 의 합의 비율 이 90 ％ 이상 이 고 , 라만 분광법 에 있 어서 의 라만 스펙트럼 의 G 밴드 와 결정 성 에서 유래 하 는 D 밴드 의 비인 G / D 비 가 150 이상 이 고 , 또한 카본 나노 튜브 집합체 의 길이 가 10 ㎛ 이상 인 것 을 전제 로 하 여 , ( ⅰ ) 복수 의 카본 나노 튜브 의 배열 을 나타내 는 X 선 산란 에 의한 산란 강도 의 ( 10 ) 피크 에 있 어서 의 피크 톱 의 q 치가 3 . 0 ㎚- 1 이상 이 며 또 한 반치 전폭 ( Δ q ) 이 0 . 5 ㎚- 1 이하 이 거나 , 혹은 ( ⅱ ) CNT 선재 가 , 복수 의 카본 나노 튜브 에 의해 형성 되 는 HCP 구조 를 갖 고 , 그 HCP 구조 ( hexagonal close - packed ) 의 전체 의 폭 방향 길이 가 30 ㎚ 이상 이 고 , 또한 , 그 HCP 구조 를 구성 하 는 CNT 의 반치 전폭 ( Δθ ) 이 15 ° 이하 이 면 , CNT 선재 에 있 어서 의 도전 성 의 향상 이 보다 현저 해진다 .